(57)【要約】【課題】酸素濃度が低い環境下において、沸点が高いビニル系単量体を蒸留して精製する場合であっても優れた重合禁止性能を発揮する重合禁止剤を提供する。【解決手段】下記一般式（Ｉ）で表される化合物（一般式（Ｉ）中、Ｒ１は、炭素原子数４〜９の飽和又は不飽和のアルキル基、又は、炭素原子数４〜９のアリール基、Ｒ２は、水素原子、又は炭素原子数４〜９の飽和又は不飽和のアルキル基、又は、炭素原子数４〜９のアリール基である。）を含有し、ビニル系単量体の重合を禁止する重合禁止剤。2017110160.tif 000007【選択図】なし【特許請求の範囲】
【請求項１】
下記一般式（Ｉ）で表される化合物を含有し、ビニル系単量体の重合を禁止する重合禁止剤。
【化１】
2017110160.tif 000006
（一般式（Ｉ）中、Ｒ１は、炭素原子数４〜９の飽和又は不飽和のアルキル基、又は、炭素原子数４〜９のアリール基であり、Ｒ２は、水素原子、炭素原子数４〜９の飽和又は不飽和のアルキル基、又は、炭素原子数４〜９のアリール基である。）
【請求項２】
前記一般式（Ｉ）中のＲ１、Ｒ２が共にオクチル基であるか、Ｒ１、Ｒ２が共にフェニル基であるか、或いは、Ｒ１、Ｒ２が共にクミル基である請求項１に記載の重合禁止剤。
【請求項３】
前記ビニル系単量体が、アクリル酸又はアクリル酸誘導体であるか、或いは、メタクリル酸又はメタクリル酸誘導体である請求項１または２に記載の重合禁止剤。
【請求項４】
アクリル酸誘導体及びメタクリル酸誘導体は、それぞれ、常圧で沸点が１２０℃以上の化合物である請求項３に記載の重合禁止剤。
【請求項５】
アクリル酸誘導体及びメタクリル酸誘導体は、それぞれ、常圧で沸点が１５０℃以上の化合物である請求項４に記載の重合禁止剤。
【発明の詳細な説明】
【技術分野】
【０００１】
本発明は、重合禁止剤に関する。更に詳しくは、酸素濃度が低い環境下において、沸点が高いビニル系単量体を蒸留して精製する場合であっても優れた重合禁止性能を発揮する重合禁止剤に関する。
【背景技術】
【０００２】
近年、アクリル酸、メタクリル酸及びその誘導体に代表されるビニル系単量体を原料とする光硬化性樹脂は、その用途を広げている。そして、このような用途の広がりに伴い、光硬化性樹脂に様々な機能を付与する目的で多様なビニル系単量体の開発が行われている。
【０００３】
そのような技術開発の中で、開発される新しいビニル系単量体は、分子量が大きくなったり、置換基が付与されたりして、沸点が高くなる傾向にある。
【０００４】
そして、多くの場合、ビニル系単量体は、製造後に精製されるが、経済的な理由等から蒸留による方法が採用されている。一方で、蒸留時の熱によりビニル系単量体が重合してしまうことを防ぐため、ビニル系単量体の蒸留時には重合禁止剤が添加される。
【０００５】
ここで、新しいビニル系単量体は、高沸点化する傾向があり、これに伴い、蒸留温度が上がるか、或いは、蒸留時の減圧度が下がることが行われる。これにより、蒸留のために添加した重合禁止剤がビニル系単量体とともに留出してしまうという問題が生じている。
【０００６】
更に、蒸留時に用いられる重合禁止剤は、着色しているものが多く、ビニル系単量体の蒸留に際して留出すると、ビニル系単量体を着色してしまい、ビニル系単量体の製品価値を下げてしまうという問題がある。
【０００７】
このような問題に対して、ＴＥＭＰＯ（２，２，６，６−ｔｅｔｒａｍｅｔｈｙｌｐｉｐｅｒｉｄｉｎｅ  １−ｏｘｙｌ）の誘導体（以下、「ＴＥＭＰＯ誘導体」と記す場合がある）を重合禁止剤として用いることが知られている（特許文献１〜３参照）。
【先行技術文献】
【特許文献】
【０００８】
【特許文献１】特開２００４−３０００３１号公報
【特許文献２】特開２００１−１０６７０８号公報
【特許文献３】特開２００１−３９９２５号公報
【発明の概要】
【発明が解決しようとする課題】
【０００９】
しかしながら、特許文献１〜３に記載の重合禁止剤（ＴＥＭＰＯ誘導体）は、特定の分野では高い重合禁止性能を示すが、汎用的でなく、また、高価であり、工業的に用いるには現実的でないという問題がある。
【００１０】
また、沸点が高いビニル系単量体の蒸留は、減圧下で行われる場合が多い。そのため、敢えて酸素を導入する操作を行わない場合、蒸留系内は酸素濃度が下がる傾向にある。このような低酸素濃度下では、ｐ−メトキシフェノールやフェノチアジンなどの従来公知の重合禁止剤は、十分な重合禁止効果を発揮しない場合がある。
【００１１】
本発明は、このような従来技術の有する問題点に鑑みてなされたものである。本発明の重合禁止剤は、特定のｐ−ベンゾキノン誘導体（一般式（Ｉ）で表される化合物）を含有することにより、酸素濃度が低い環境下において、沸点が高いビニル系単量体を蒸留して精製する場合であっても優れた重合禁止性能を発揮するものである。
【課題を解決するための手段】
【００１２】
本発明によれば、以下に示す重合禁止剤が提供される。
【００１３】
［１］下記一般式（Ｉ）で表される化合物を含有し、ビニル系単量体の重合を禁止する重合禁止剤。
【００１４】
【化１】
2017110160.tif 000002
（一般式（Ｉ）中、Ｒ１は、炭素原子数４〜９の飽和又は不飽和のアルキル基、又は、炭素原子数４〜９のアリール基であり、Ｒ２は、水素原子、炭素原子数４〜９の飽和又は不飽和のアルキル基、又は、炭素原子数４〜９のアリール基である。）
【００１５】
［２］前記一般式（Ｉ）中のＲ１、Ｒ２が共にオクチル基であるか、Ｒ１、Ｒ２が共にフェニル基であるか、或いは、Ｒ１、Ｒ２が共にクミル基である前記［１］に記載の重合禁止剤。
【００１６】
［３］前記ビニル系単量体が、アクリル酸又はアクリル酸誘導体であるか、或いは、メタクリル酸又はメタクリル酸誘導体である前記［１］または［２］に記載の重合禁止剤。
【００１７】
［４］アクリル酸誘導体及びメタクリル酸誘導体は、それぞれ、常圧で沸点が１２０℃以上の化合物である前記［３］に記載の重合禁止剤。
【００１８】
［５］アクリル酸誘導体及びメタクリル酸誘導体は、それぞれ、常圧で沸点が１５０℃以上の化合物である前記［４］に記載の重合禁止剤。
【発明の効果】
【００１９】
本発明の重合禁止剤は、一般式（Ｉ）で表される化合物を含有するものであるため、酸素濃度が低い環境下において、沸点が高いビニル系単量体を蒸留して精製する場合であっても優れた重合禁止性能を発揮することができる。
【発明を実施するための形態】
【００２０】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２１】
［１］重合禁止剤：
本発明の重合禁止剤は、下記一般式（Ｉ）で表される化合物を含有する。
【００２２】
【化２】
2017110160.tif 000003
（一般式（Ｉ）中、Ｒ１は、炭素原子数４〜９の飽和又は不飽和のアルキル基、又は、炭素原子数４〜９のアリール基であり、Ｒ２は、水素原子、炭素原子数４〜９の飽和又は不飽和のアルキル基、又は、炭素原子数４〜９のアリール基である。）
【００２３】
このような重合禁止剤は、酸素濃度が低い環境下において、沸点が高いビニル系単量体を蒸留して精製する場合であっても従来の重合禁止剤にはない優れた重合禁止性能を発揮する。つまり、酸素濃度が低い環境下においては、重合禁止性能を発揮し難い重合禁止剤も存在するが、本発明の重合禁止剤は、酸素濃度が低い環境下においても優れた重合禁止性能を発揮する。そして、本発明の重合禁止剤は、高温蒸留精製時においても、ビニル系単量体とともに留出し難く、ビニル系単量体を良好に分留ができる。
【００２４】
そして、本発明の重合禁止剤は、ビニル系単量体とともに留出し難いので蒸留精製後のビニル系単量体に含まれ難くなるため、仮に重合禁止剤が着色していたとしてもこの重合禁止剤（有色の重合禁止剤）に起因してビニル系単量体が着色してしまうことを防止できる。
【００２５】
更に、従来、ＴＥＭＰＯ誘導体等の重合禁止剤が知られているが、このＴＥＭＰＯ誘導体は、高価であり、工業的に用いるには現実的でないという問題がある。一方で、本発明の重合禁止剤は、工業的に簡単に入手可能であるため、ビニル系単量体の工業的な蒸留精製に十分使用可能である。
【００２６】
［１−１］一般式（Ｉ）で表される化合物：
一般式（Ｉ）中、Ｒ１は、炭素原子数４〜９の飽和又は不飽和のアルキル基である。Ｒ２は、水素原子、又は炭素原子数４〜９の飽和又は不飽和のアルキル基である。なお、Ｒ１、Ｒ２で示される炭素原子数４〜９のアルキル基は、直鎖状、分岐鎖状、又は環状のいずれであってもよい。
【００２７】
Ｒ１、Ｒ２で示される炭素原子数４〜９のアルキル基としては、例えば、ブチル基、ペンチル基、ヘキシル基、ヘプチル基、オクチル基、ノニル基、イソブチル基、イソペンチル基、シクロペンチル基、イソヘキシル基、シクロヘキシル基、イソヘプチル基、イソオクチル基、イソノニル基、１−ブテニル基、２−ブテニル基、２−ペンテニル基、クロロブチル基、クロロペンチル基、２−エチルヘキシル基、２−メトキシブチル基、クロロシクロブチル基、クロロシクロペンチル基等が挙げられる。
【００２８】
Ｒ１、Ｒ２で示される炭素原子数４〜９のアリール基としては、例えば、フェニル基、トリル基、キシリル基、クミル基、ベンジル基、フェネシル基、シナミル基、シクロアリール基、ヘテロアリール基、モノクロロベンジル基、ジクロロベンジル基、モノメチルベンジル基等が挙げられる。なお、Ｒ１、Ｒ２は、同一であっても異なっていてもよい。
【００２９】
一般式（Ｉ）で表される化合物においてＲ１、Ｒ２で示されるアルキル基とアリール基について、それぞれ、炭素原子数３以下であると、高沸点のビニル系単量体の高温蒸留において、ビニル系単量体とともに留出し、高温蒸留精製時の重合禁止剤としての効果を得ることが難しい。又、Ｒ１、Ｒ２が、炭素原子数１０以上であると、重合禁止特性を有するが、製造上、現実的でない。
【００３０】
これらのうちでも、Ｒ１、Ｒ２が共にオクチル基であるか、Ｒ１、Ｒ２が共にフェニル基であるか、或いは、Ｒ１、Ｒ２が共にクミル基であることが好ましい。このような化合物は、沸点が高いことから、高沸点ビニル系単量体の高温蒸留精製時において、ビニル系単量体とともに留出することがない。そのため、ビニル系単量体の重合を確実、かつ有効に禁止して蒸留精製によりほぼ完全にビニル系単量体を単離、精製すること（分留）ができる。そして、重合禁止剤が蒸留精製後のビニル系単量体に含まれるようなことがないことから、重合禁止剤が混入することに起因して蒸留精製後のビニル系単量体（蒸留精製されたビニル系単量体）が着色してしまうことを防止できる。
【００３１】
一般式（Ｉ）で示される化合物としては、具体的には、２，５−ジフェニルｐ−ベンゾキノン、２，５−ジクミルｐ−ベンゾキノン、２，５−ジオクチルｐ−ベンゾキノン、２，５−ブチルｐ−ベンゾキノン等が挙げられる。
【００３２】
これらのうちでも、２，５−ジフェニルｐ−ベンゾキノン、２，５−ジクミルｐ−ベンゾキノン、２，５−ジオクチルｐ−ベンゾキノンが好ましく、これらは、蒸留精製時の蒸留温度が高いビニル系単量体について、酸素濃度が低い環境下で蒸留精製する際に用いる重合禁止剤の成分として有効である。
【００３３】
なお、本発明の重合禁止剤は、一般式（１）で表される化合物を１種類含んでいても良いし、２種類以上含んでいても良い。
【００３４】
［１−２］その他の成分：
本発明の重合禁止剤は、一般式（Ｉ）で表される化合物以外に、その他の成分を更に含有していてもよい。
【００３５】
その他の成分としては、例えば、２，６−ジ（ｔ−ブチル）−４−メチルフェノール（ＢＨＴ）、ｔ−ブチルカテコール、ハイドロキノン、４−メトキシフェノール、２−メチルハイドロキノン、ｔ−ブチルハイドロキノン、２，５−ジ−ｔ−ブチルハイドロキノン、４−ベンゾキノン、２，２’−メチレンビス（６−ｔ−ブチル−４−メチルフェノール）、２，２’−メチレンビス（６−ｔ−ブチル−４−エチルフェノール）、２，２’−メチレンビス［６−（１−メチルシクロヘキシル）−４−メチルフェノール］、ジフェニルアミン、Ｎ−ニトロソジフェニルアミン、Ｎ−ニトロソ−Ｎ−シクロヘキシルアニリン、４−アミノジフェニルアミン、４−オキシジフェニルアミン、４−フェニレンジアミン、Ｎ−イソプロピル−Ｎ’−フェニル−４−フェニレンジアミン、Ｎ−（１，３−ジメチルブチル）−Ｎ’−フェニル−４−フェニレンジアミン、Ｎ，Ｎ’−ジフェニル−４−フェニレンジアミン、フェノチアジン、ジエチルヒドロキシルアミンに代表されるジアルキルヒドロキシルアミン、４−ヒドロシキ−２，２，６，６−テトラメチルピペリジニルオキシ化合物に代表される２，２，６，６−テトラメチルピペリジニルオキシ化合物、２，４−ジニトロフェノール、２，４−ジニトロクレゾール、２，４−ジニトロ−ｔ−ブチルフェノール、Ｎ−ニトロソフェニルヒドロキシルアミン塩、フェノチアジン、３，７−ジブチルフェノチアジン、３，７−ジオクチルフェノチアジン、３，７−ジクミルフェノチアジン等を挙げることができる。
【００３６】
上記その他の成分の含有割合は、０〜９０質量％とすることができる。
【００３７】
即ち、本発明の重合禁止剤中の一般式（Ｉ）で表される化合物の含有割合は、１０〜１００質量％とすることができる。
【００３８】
本発明の重合禁止剤は、ビニル系単量体の重合を禁止するものである。ここで、「ビニル系単量体の重合を禁止する」とは、ビニル系単量体が、熱や光等を契機に互いに重合反応をして意図せずに重合体を形成してしまうことを防止することを意味する。
【００３９】
ビニル系単量体としては、アクリル酸、アクリル酸誘導体、メタクリル酸、メタクリル酸誘導体などを挙げることができる。
【００４０】
アクリル酸誘導体としては、例えば、アクリル酸メチル、アクリル酸エチル、アクリル酸プロピル、アクリル酸ブチル、アクリル酸ペンチル、アクリル酸ヘキシル、アクリル酸シクロヘキシル、アクリル酸ヘプチル、アクリル酸オクチル、アクリル酸−２−エチルヘキシル、アクリル酸フェニル、アクリル酸ベンジル、アクリル酸−２−メトキシエチル、アクリル酸−３−メトキシブチル、アクリル酸−２−ヒドロキシエチル、アクリル酸−２−ヒドロキシプロピル、アクリル酸ステアリル、アクリル酸グリシジル、アクリル酸２−アミノエチル、アクリル酸トリフルオロメチルメチル、アクリル酸２−パーフルオロエチルエチル、アクリル酸イソボニル、アクリル酸アダマンチル、アクリル酸ビシクロヘキシル、これらの誘導体等が挙げられる。
【００４１】
また、メタクリル酸誘導体としては、例えば、メタクリル酸メチル、メタクリル酸エチル、メタクリル酸プロピル、メタクリル酸ブチル、メタクリル酸ペンチル、メタクリル酸ヘキシル、メタクリル酸シクロヘキシル、メタクリル酸ヘプチル、メタクリル酸オクチル、メタクリル酸−２−エチルヘキシル、メタクリル酸フェニル、メタクリル酸ベンジル、メタクリル酸−２−メトキシエチル、メタクリル酸−３−メトキシブチル、メタクリル酸−２−ヒドロキシエチル、メタクリル酸−２−ヒドロキシプロピル、メタクリル酸ステアリル、メタクリル酸グリシジル、メタクリル酸２−アミノエチル、メタクリル酸トリフルオロメチルメチル、メタクリル酸２−パーフルオロエチルエチル、メタクリル酸イソボルニル、メタクリル酸アダマンチル、メタクリル酸ビシクロヘキシル、これらの誘導体等が挙げられる。
【００４２】
更に、ビニル系単量体としては、例えば、スチレン、ビニルトルエン、α−メチルスチレン、クロロスチレン、スチレンスルホン酸等の芳香族ビニル系単量体、パーフルオロエチレン、パーフルオロプロピレン、フッ化ビニリデン等のフッ素含有ビニル系単量体、ビニルトリメトキシシラン、ビニルトリエトキシシラン等のビニル基含有シラン類、無水マレイン酸、マレイン酸、マレイン酸のモノアルキルエステル、ジアルキルエステル、フマル酸、フマル酸のモノアルキルエステル、ジアルキルエステル、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミド、アクリロニトリル、メタクリロニトリル等のアクリロニトリル系単量体、アクリルアミド、メタクリルアミド等のアミド基含有ビニル系単量体；酢酸ビニル、プロピオン酸ビニル、ピバリン酸ビニル、安息香酸ビニル、桂皮酸ビニル等のビニルエステル類、ブタジエン、イソプレン等の共役ジエン類、塩化ビニル、塩化ビニリデン、塩化アリル、アリルアルコール等が挙げられる。
【００４３】
本発明の重合禁止剤は、一般式（Ｉ）で表される化合物を含有することにより、酸素濃度が低い環境下であっても、上記ビニル系単量体の重合を良好に禁止することができ、そして、高沸点ビニル系単量体であってもその重合を良好に禁止することができる。更には、高沸点ビニル系単量体の中でも、アクリル酸誘導体、又はメタクリル酸誘導体を、高温蒸留精製する際の重合反応を良好に禁止することができる。
【００４４】
更に、アクリル酸誘導体及びメタクリル酸誘導体の中でも、常圧での沸点が１２０℃以上であるもの（以下、「第１高沸点誘導体」と記す場合がある）の重合を良好に禁止することができ、常圧での沸点が１５０℃以上であるもの（以下、「第２高沸点誘導体」と記す場合がある）の重合をも良好に禁止することができる。
【００４５】
［２］一般式（Ｉ）で表される化合物の製造方法：
一般式（Ｉ）で示される化合物は、炭素数４〜９のアルキル基を導入されたハイドロキノンを、公知の製造方法により酸化することによって製造することができる。
【００４６】
［３］重合禁止剤の使用方法：
本発明の重合禁止剤は、以下のようにして使用することができる。即ち、蒸留精製時の蒸留精製温度が高いビニル系単量体（高沸点ビニル系単量体）を含む精製前のビニル系単量体含有液に、本発明の重合禁止剤を配合して混合物を得て、得られた混合物からビニル系単量体を蒸留精製し、その際におけるビニル系単量体の重合を本発明の重合禁止剤によって禁止する。
【００４７】
このように、本発明の重合禁止剤を用いれば、酸素濃度が低い環境下において、沸点が高いビニル系単量体を蒸留して精製する場合であっても優れた重合禁止性能を発揮する。
【００４８】
なお、ＴＥＭＰＯ誘導体等の重合禁止剤は、高価であるため工業的に用いるには現実的でないという問題があるが、本発明方法に用いられる重合禁止剤は、工業的に入手可能である。
【００４９】
上記のように、ビニル系単量体含有液に、本発明の重合禁止剤を配合して混合物を得るが、これは、例えば、予めビニル系単量体の原料成分中に、上述の重合禁止剤を含有させておき、ビニル系単量体（ビニル系単量体含有液）が製造されたと同時に混合物が得られる場合を含む。また、ビニル系単量体（ビニル系単量体含有液）が製造された後、このビニル系単量体含有液に重合禁止剤を添加して混合物を得る場合を含む。
【００５０】
ビニル系単量体としては、アクリル酸、アクリル酸誘導体、メタクリル酸、メタクリル酸誘導体などを挙げることができる。
【００５１】
アクリル酸誘導体としては、例えば、アクリル酸メチル、アクリル酸エチル、アクリル酸プロピル、アクリル酸ブチル、アクリル酸ペンチル、アクリル酸ヘキシル、アクリル酸シクロヘキシル、アクリル酸ヘプチル、アクリル酸オクチル、アクリル酸−２−エチルヘキシル、アクリル酸フェニル、アクリル酸ベンジル、アクリル酸−２−メトキシエチル、アクリル酸−３−メトキシブチル、アクリル酸−２−ヒドロキシエチル、アクリル酸−２−ヒドロキシプロピル、アクリル酸ステアリル、アクリル酸グリシジル、アクリル酸２−アミノエチル、アクリル酸トリフルオロメチルメチル、アクリル酸２−パーフルオロエチルエチル、アクリル酸イソボニル、アクリル酸アダマンチル、アクリル酸ビシクロヘキシル、これらの誘導体等が挙げられる。
【００５２】
また、メタクリル酸誘導体としては、例えば、メタクリル酸メチル、メタクリル酸エチル、メタクリル酸プロピル、メタクリル酸ブチル、メタクリル酸ペンチル、メタクリル酸ヘキシル、メタクリル酸シクロヘキシル、メタクリル酸ヘプチル、メタクリル酸オクチル、メタクリル酸−２−エチルヘキシル、メタクリル酸フェニル、メタクリル酸ベンジル、メタクリル酸−２−メトキシエチル、メタクリル酸−３−メトキシブチル、メタクリル酸−２−ヒドロキシエチル、メタクリル酸−２−ヒドロキシプロピル、メタクリル酸ステアリル、メタクリル酸グリシジル、メタクリル酸２−アミノエチル、メタクリル酸トリフルオロメチルメチル、メタクリル酸２−パーフルオロエチルエチル、メタクリル酸イソボルニル、メタクリル酸アダマンチル、メタクリル酸ビシクロヘキシル、これらの誘導体等が挙げられる。
【００５３】
更に、ビニル系単量体としては、例えば、スチレン、ビニルトルエン、α−メチルスチレン、クロロスチレン、スチレンスルホン酸等の芳香族ビニル系単量体、パーフルオロエチレン、パーフルオロプロピレン、フッ化ビニリデン等のフッ素含有ビニル系単量体、ビニルトリメトキシシラン、ビニルトリエトキシシラン等のビニル基含有シラン類、無水マレイン酸、マレイン酸、マレイン酸のモノアルキルエステル、ジアルキルエステル、フマル酸、フマル酸のモノアルキルエステル、ジアルキルエステル、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミド、アクリロニトリル、メタクリロニトリル等のアクリロニトリル系単量体、アクリルアミド、メタクリルアミド等のアミド基含有ビニル系単量体；酢酸ビニル、プロピオン酸ビニル、ピバリン酸ビニル、安息香酸ビニル、桂皮酸ビニル等のビニルエステル類、ブタジエン、イソプレン等の共役ジエン類、塩化ビニル、塩化ビニリデン、塩化アリル、アリルアルコール等が挙げられる。
【００５４】
本発明の重合禁止剤を用いれば、ビニル系単量体の重合を良好に禁止することができ、そして、高沸点ビニル系単量体であってもその重合を良好に禁止することができる。更には、高沸点ビニル系単量体の中でも、アクリル酸誘導体、又はメタクリル酸誘導体を、高温蒸留精製する際の重合反応を良好に禁止することができる。
【００５５】
更に、アクリル酸誘導体及びメタクリル酸誘導体の中でも、常圧での沸点が１２０℃以上であるもの（以下、「第１高沸点誘導体」と記す場合がある）の重合を良好に禁止することができ、常圧での沸点が１５０℃以上であるもの（以下、「第２高沸点誘導体」と記す場合がある）の重合をも良好に禁止することができる。
【００５６】
なお、第１高沸点誘導体や第２高沸点誘導体を原料とする樹脂は、透明性、耐候性、耐薬品性、光学特性、成形性、電気的特性等に優れ、各種の用途において使用されている。
【００５７】
第１高沸点誘導体（第２高沸点誘導体に含まれるものを除く）としては、例えば、アクリル酸ｎ−ブチル等を挙げることができる。
【００５８】
第２高沸点誘導体（第１高沸点誘導体に含まれるものを除く）としては、例えば、メタクリル酸ｎ−ブチル、メタクリル酸メトキシメチル、メタクリル酸エトキシエチル、アクリル酸ヒドロキシエチル、メタクリル酸ヒドロキシエチル、メタクリル酸グリシジル等を挙げることができる。
【００５９】
本発明の重合禁止方法においては、混合物中の重合禁止剤の濃度を１０〜５０００ｐｐｍとすることが好ましく、１０〜３００ｐｐｍとすることが更に好ましい。上記範囲にすると、ビニル系単量体中に発生したラジカルを重合禁止剤が捕捉するのに十分である。そのため、良好にビニル系単量体の重合反応を禁止することができる。重合禁止剤の濃度が１０ｐｐｍ未満であると、ビニル系単量体に対する重合禁止剤の割合が小さくなるため、十分な重合禁止効果が得られないおそれがある。一方、重合禁止剤の濃度が５０００ｐｐｍ超であると、得られる効果に対して、発生する費用が大きくなり過ぎることがある。即ち、使用量に対して重合禁止効果が十分に向上しないためコストが高くなる傾向がある。
【実施例】
【００６０】
以下、本発明を実施例に基づいて具体的に説明するが、本発明はこれらの実施例に限定されるものではない。
【００６１】
（実施例１〜３、比較例１〜４）
＜重合禁止性能＞
市販のメタクリル酸エトキシエチルを１０％ＮａＯＨ水溶液３０ｍｌで３回洗浄して抽出し、イオン交換水で３回洗浄してｐＨが中性になるのを確認した。その後、無水硫酸マグネシウムを加えて良く混ぜ、濾過し、重合禁止剤として添加されているｐ−メトキシフェノールを除去したメタクリル酸エトキシエチル調整液を得た。なお、メタクリル酸エトキシエチルの常温での沸点は、約１７０℃である。
【００６２】
表１に示す一般式（１）で表される化合物からなる各重合禁止剤１０ｍｇを量り、５０ｍｌメスフラスコに入れ、上記調整液でメスアップして、２００ｐｐｍの試験溶液（重合禁止剤）を得た。
【００６３】
得られた試験溶液を、ＴＧ−ＤＴＡ装置（リガク社製のＴＧ  ８１２０）の測定用試料容器に入れ、窒素気流下で密栓した。このようにして試験溶液を、酸素濃度の低い状態とした。その後、ＴＧ−ＤＴＡ装置を用いて、所定温度（１３５℃）での発熱ピークの立ち上がりまでの時間を測定し、これを誘導時間とした。誘導時間（分）の結果を表１に示す。誘導時間が長いほど効果が高いことになる。
【００６４】
【表１】
2017110160.tif 000004
【００６５】
表１の結果から、２，５−ジフェニルｐ−ベンゾキノン、２，５−ジクミルｐ−ベンゾキノン、２，５−ジオクチルｐ−ベンゾキノンは、ｐ−ベンゾキノンと同様に蒸留時の重合禁止剤として使用するのに十分な重合禁止性能を持っていることが分かる。
【００６６】
＜重量減少の開始温度＞
次に、ＴＧ−ＤＴＡ装置（リガク社製のＴＧ  ８１２０）を用い、温度に対する重量の減少を測定した。重量の減少が観測され始める温度を表２に示す。
【００６７】
【表２】
2017110160.tif 000005
【００６８】
表２の結果から、２，５−ジフェニルｐ−ベンゾキノン、２，５−ジクミルｐ−ベンゾキノン、２，５−ジオクチルｐ−ベンゾキノンは、ビニル系単量体の蒸留に重合禁止剤として用いた場合、ｐ−ベンゾキノンよりも高い温度あるいは低い減圧度でも留分側への留出なく、蒸留を行うことができることが分かる。つまり、実施例では、優れた重合禁止性能を発揮することに加え、沸点が高いビニル系単量体を蒸留して精製する場合であってもビニル系単量体とともに蒸発し難いことが分かる。
【００６９】
表１及び表２から明らかなように、本発明の重合禁止剤は、酸素濃度が低い環境下において、沸点が高いビニル系単量体を蒸留して精製する場合であっても優れた重合禁止性能を発揮することが確認できた。
【産業上の利用可能性】
【００７０】
本発明の重合禁止剤は、蒸留精製時の蒸留温度が高いビニル系単量体について、酸素濃度が低い環境下で蒸留精製する際に用いる重合禁止剤として好適である。